СПОСОБ ДУГОВОЙ СВАРКИ ПОД ФЛЮСОМ ДЛЯ СТАЛЬНОЙ ПЛАСТИНЫ

2
B
T
B
T
1. Способ дуговой сварки под флюсом стальной пластины, при котором используют три или большее число электродов, при этом первый электрод спереди по направлению сварки имеет диаметр провода 2,0-3,2 мм и плотность тока 145 А/мм или более, второй и последующие электроды установлены за первым электродом в одну линию, и канавка, сформированная в подвергаемой сварке стальной плите, имеет двухступенчатую форму, удовлетворяющую условию θ<θ, где θ - угол нижнего слоя канавки, а θ - угол верхнего слоя канавки.
B
2. Способ по п. 1, в котором угол θ нижнего слоя канавки составляет 40-70°.
T
3. Способ по п. 1, в котором угол θ нижнего слоя канавки меньше либо равен 120°.
T
4. Способ по п. 2, в котором угол θ нижнего слоя канавки меньше либо равен 120°.
B
T
B
B
T
T
5. Способ по любому из п.п. 1-4, в котором канавка удовлетворяет условию H≥H, где H - глубина участка с углом θ нижнего слоя канавки, а H - глубина участка с углом θ канавки верхнего слоя.
6. Способ по любому из п.п. 1-4, в котором к первому электроду подводится постоянный ток, а ко второму и последующим электродам подводится переменный ток.
7. Способ по п. 5, в котором к первому электроду подводится постоянный ток, а ко второму и последующим электродам подводится переменный ток.
8. Способ по любому из п.п. 1-4, 7, в котором диаметр второго и последующего электродов больше либо равен 3,2 мм.
9. Способ по п. 5, в котором диаметр второго и последующего электродов больше либо равен 3,2 мм.
10. Способ по п. 6, в котором диаметр второго и последующего электродов больше либо равен 3,2 мм.